FR 2972635 A1 20120921 FR 1152116 A 20110315 La présente invention concerne des compositions cosmétiques, en particulier des vernis à ongles, photoréticulables, exempts de monomères, ainsi qu'un procédé de dépôt d'un revêtement réticulé in situ utilisant ces compositions. Les compositions de vernis à ongles peuvent être employées comme base pour vernis, comme produit de maquillage des ongles, comme composition de finition, encore appelée top-coat en terminologie anglosaxonne, à appliquer sur le produit de maquillage des ongles ou bien encore comme produit de soin cosmétique des ongles. Ces compositions peuvent s'appliquer aussi bien sur les ongles d'êtres humains que sur des faux-ongles. On connaît dans le domaine des vernis à ongles des compositions cosmétiques liquides qui, après dépôt sur l'ongle et sous l'action d'un rayonnement actinique, subissent des réactions de polymérisation et/ou de réticulation in situ aboutissant à des réseaux polymériques le plus souvent réticulés. De telles compositions photopolymérisables et/ou photoréticulables sont décrites par exemple dans les brevets CA 1 306 954, US 5 456 905, US 7 375 144 et FR 2 823 105. Ces compositions contiennent généralement un ou plusieurs polymères et/ou prépolymères comportant des doubles liaisons éthyléniques polymérisables, un ou plusieurs monomères réactifs à double(s) liaison(s), au moins un photoamorceur, éventuellement un ou plusieurs agents inhibant la polymérisation prématurée des composants, ou encore des agents photosensibilisants permettant de modifier le spectre d'absorption du système de photoamorçage. Le principal inconvénient de ces compositions réside dans la toxicité des monomères insaturés utilisés. En effet, ces molécules hautement réactives et de faible poids moléculaire diffusent facilement dans les substrats sous-jacents et adjacents où ils réagissent avec les molécules biologiques. La demanderesse a cherché à résoudre ce problème de toxicité des compositions cosmétiques photoréticulables de l'art antérieur en mettant au point des compositions cosmétiques photoréticulables contenant, comme seuls composants réactifs polymérisables ou réticulables, des composés macromoléculaires, c'est-à-dire des composants réactifs ayant une masse moléculaire suffisante pour empêcher leur diffusion vers les substrats biologiques voisins. Le brevet US 7 375 144 décrit des compositions photoréticulables exemptes de monomères mono-acrylates capables de polymériser sous rayonnement UV. Cependant, les compositions décrites comportent des quantités importantes de composés di-acrylates de faibles masses moléculaires pouvant diffuser dans les substrats sous-jacents et adjacents, et réagir avec les molécules biologiques. Le brevet FR 2 823 105 décrit des compositions photoréticulables exemptes de composés présentant des masses moléculaires inférieures à 500 g/mol. Cependant, les compositions décrites ne permettent pas d'obtenir des compositions avec une viscosité appropriée pour être appliquées correctement sur les ongles, ou ne permettent pas d'obtenir des films avec une rigidité ou une cohésion suffisante pour obtenir des bonnes propriétés de tenue sur l'ongle. La présente invention a par conséquent pour objet des compositions cosmétiques photoréticulables exemptes de monomères réactifs à double(s) liaison(s) éthylénique(s), comportant : - au moins un polymère comportant des doubles liaisons éthyléniques, le nombre moyen de doubles liaisons éthyléniques par molécule de polymère étant supérieur à 1, le (ou les) polymère(s) comportant au moins un polymère polyéther à groupes (méth)acrylate, - au moins un polymère filmogène soluble dans le (ou les) polymère(s) polyéther à groupes (méth)acrylate et présentant une masse moléculaire supérieure à 20000g/mol, - au moins un photoamorceur radicalaire, - au moins un solvant organique choisi parmi les esters à courte chaîne comportant au total de 3 à 8 atomes de carbone. En particulier, les compositions cosmétiques photoréticulables exemptes de monomères réactifs à double(s) liaison(s) éthylénique(s) sont exemptes de monomères 10 (méth)acrylate et de monomères uréthane (méth)acrylate. On entend par «monomère (méth)acrylate» tout composé comportant une seule fonction, ou groupe, (meth)acrylate de formule H2C=C(R)-C(0)-O-X, avec R = H ou CH3 et X le radical sur lequel est greffé cette fonction (méth)acrylate. On entend par «monomère uréthane (méth)acrylate» tout composé 15 comportant au moins une fonction uréthane -O-C(0)-NH- , et au moins une fonction (meth)acrylate de formule H2C=C(R)-C(0)-O-X, avec R = H ou CH3 et X le radical sur lequel est greffé cette fonction (méth)acrylate.. De préférence, ladite composition cosmétique photoréticulable est un vernis à ongles. 20 L'invention a également pour objet un procédé de revêtement cosmétique d'ongles ou de faux-ongles utilisant ces compositions cosmétiques photoréticulables précédemment définies. Dans la suite de cette demande, on entend par : 25 - (poly)ol, un monoalcool ou un polyol, de préférence un diol, ayant avantageusement de 2 à 20 atomes de carbone, plus préférentiellement de 2 à 6 atomes de carbone ; (poly)alcoxylé(s), un ou plusieurs groupement(s) divalent -R-O-, R étant un alkylène en C1-C6, de préférence -R-O- étant (CH2-CH2-0)n ou (CH2-CH2-CH2-0)n, n étant un entier supérieur à 1, par exemple compris entre 1 et 1000 ; - (poly)hydroxylé(s), un ou plusieurs groupement(s) -OH. Comme indiqué ci-dessus, le nombre moyen de doubles liaisons éthyléniques portées par le (ou les) polymères formant le réseau polymérique réticulé du revêtement durci final doit être supérieur à 1. En effet, un système polymérisable constitué de molécules (monomères, oligomères ou polymères) portant chacune une seule double liaison forme, après réaction de la totalité des doubles liaisons, un système macromoléculaire à chaînes linéaires ou ramifiées mais non pas réticulées. Seule la présence d'une certaine fraction de molécules portant au moins deux doubles liaisons et jouant de ce fait le rôle d'agent de réticulation permet d'obtenir un système polymérique réticulé. Dans la mise en pratique de la présente invention, le nombre moyen de fonctions par molécule de polymère est de préférence supérieur ou égale à 2, avantageusement compris entre 2 et 6, bornes incluses. Comme expliqué ci-dessus, l'innocuité des compositions cosmétiques photoréticulables de la présente invention est due au fait que le (ou les) polymères comportant une ou plusieurs doubles liaisons éthyléniques ont une masse moléculaire suffisante pour empêcher leur diffusion vers et dans les substrats biologiques voisins. On entend par masse moléculaire suffisante une masse moléculaire moyenne en poids supérieure ou égale à 400. En particulier, la masse moléculaire moyenne en poids peut aller de 400 à 5000. Dans un mode de réalisation préféré, le (ou les) polymère(s) polyéther à groupes (méth)acrylate selon l'invention ont une masse moléculaire moyenne en poids supérieure ou égale à 450, notamment allant de 500 à 3000. Polymères photoréticulables Une composition conforme à la présente invention comporte un ou plusieurs polymères portant des doubles liaisons éthyléniques et ayant une masse molaire appropriée. Plus précisément, une composition selon l'invention comprend au moins un polymère polyéther à groupes (méth)acrylate. Un polymère polyéther à groupes (méth)acrylate conforme à l'invention comporte de préférence au moins de 2 fonctions (méth)acrylates, de préférence de 2 à 4 fonctions (méth)acrylates, et plus préférentiellement de 2,5 à 3.5 fonctions (méth)acrylates. Un tel polymère a une masse moléculaire de préférence comprise entre 400g/mol et 1500g/mol, plus préférentiellement entre 500g/mol et 1000g/mol. Ce polymère est de préférence obtenu par estérification par l'acide (méth)acrylique d'une partie ou de la totalité des groupes hydroxyle terminaux issus d'homopolymères ou de copolymères d'alkylèneglycols en C1_6, tels que le polyéthylèneglycol, le polypropylèneglycol, les copolymères d'oxyde d'éthylène et d'oxyde de propylène ayant de préférence une masse moléculaire moyenne en poids inférieure à 10 000 g/mol, les glycérols polyéthoxylés ou polypropoxylés, les triméthylolpropanes polyéthoxylés ou polypropoxylés, les pentaérythritols polyéthoxylés ou polypropoxylés, les di-triméthylolpropanes polyéthoxylés ou polypropoxylés, les di-pentaérythritols polyéthoxylés ou polypropoxylés. De tels polyols sont notamment décrits dans le dépôt US Pat. No. 5,543,557. De préférence, le (ou les) polymère(s) polyéther à groupes (méth)acrylate est (ou sont) obtenu(s) par estérification par l'acide (méth)acrylique d'une partie ou de la totalité des groupes hydroxyle terminaux issus de composés (poly)hydroxylé(s), de préférence polyhydroxylés, et (poly)alcoxylé(s), de préférence polyalcoxylés. De préférence, le polymère polyéther à groupes (méth)acrylate est choisi parmi les composés de formule (I) suivante : O CH2 + O-ALK+1O X 0 R2 R' C CH2 + O-ALKq-20 ~~ (I) X R" Formule (I) dans laquelle : ^ ALKI et ALK2, identiques ou différents, représentent un groupe (C1-C6)alkyle tel que l'éthyle ou le propyle ; ^ xi et x2, identiques ou différents, représentent un entier supérieur ou égal à 1 tel que compris inclusivement entre 1 et 1000 ; ^ RI et RZ identiques ou différents, représentent un atome d'hydrogène ou un groupe (Ci-C6)alkyle tel que le méthyle ; * R' représentant de préférence : i) un groupe de formule (II) suivante : O () - CH2+0 ALK; 1X3O7\/ (II) Formule (II) dans laquelle : - ALK3 représente un groupe (C1-C6)alkyle tel que l'éthyle ou le propyle ; - x3 représente un entier supérieur ou égal à 1 tel que compris inclusivement entre 1 et 1000 ; - R3 représente un atome d'hydrogène ou un groupe (C1-C6)alkyle tel que le méthyle ; ii) un groupe de formule (III) suivante : O '/N/' R4 (*)+O ALK4 ,X4O Il (III) Formule (III) dans laquelle : - ALK4 représente un groupe (C1-C6)alkyle tel que l'éthyle ou le propyle ; - x4 représente un entier supérieur ou égal à 1 tel que compris inclusivement entre 1 et 1000 ; 10 - R4 représente un atome d'hydrogène ou un groupe (Cl-C6)alkyle tel que le méthyle ; iii) un le groupe de formule (IV) suivante : (*) - CH2-0-MX5-0 -ALK6 Formule (IV) dans laquelle : 15 - ALK5 et ALK6 , identiques ou différents, représentent un groupe (C1-C6)alkyle tel que l'éthyle ou le propyle ; ou iv) un groupe de formule (V) suivante : 20 O R7 CH2++-ALK7 ~ 7O~/ x (*) - CH2 - 0- CH2 C R"' O Formule (V) dans laquelle : - ALK7 et ALK8 , identiques ou différents, représentent un groupe (CI-C6)alkyle tel que 10 l'éthyle ou le propyle ; - x7 et x8 , identiques ou différents, représentent un entier supérieur ou égal à 1 tel que compris inclusivement entre 1 et 1000 ; - R7 et R8 , identiques ou différents, représentent un atome d'hydrogène ou un groupe (CIC6)alkyle tel que le méthyle ; 15 - R"' étant un atome d'hydrogène ou un groupe (CI-C6)alkyle tel que l'éthyle, ou un groupe alcoxy tel que le méthoxy, ou le groupe de formule (VI) : O R (t) CH2+0 Aue ]x90 (VI) Formule (VI) dans laquelle : 20 - ALK9 représente un groupe (CI-C6)alkyle tel que l'éthyle ou le propyle ; - x9 représente un entier supérieur ou égal à 1 tel que compris inclusivement entre 1 et 1000 ; - R9 représente un atome d'hydrogène ou un groupe (CI-C6)alkyle tel que le méthyle ; 8 (05 - et leurs mélanges ; * R" représentant un atome d'hydrogène, ou un groupe (C1-C6)alkyle tel que l'éthyle, ou un groupe alcoxy tel que le méthoxy, ou le groupe de formule (VII) : O 0 (VII) (*) CH2-[-0 ALK'0] Formule (VII) dans laquelle : - ALK10 représente un groupe (C1-C6)alkyle tel que l'éthyle ou le propyle ; - x10 représente un entier supérieur ou égal à 1 tel que compris inclusivement entre 1 et 1000 ; - R10 représente un atome d'hydrogène ou un groupe (C1-C6)alkyle tel que le méthyle ; - et leurs mélanges. De préférence, le polymère polyéther à groupes (méth)acrylate est choisi parmi les triacrylates de glycérol polyéthoxylés ou polypropoxylés, les triacrylates de triméthylolpropane polyéthoxylés ou polypropoxylés, les tetraacrylates de ditriméthylolpropane polyéthoxylés ou polypropoxylés, et les pentaacrylates de dipentaerythritol polyéthoxylés ou polypropoxylés, et leurs mélanges. De tels polymères sont commercialisés par la société CYTEC sous la dénomination EBECRYL® LEO 10501 : masse moléculaire 470g/mol, en moyenne 3 fonctions acrylate par molécule. Des triacrylates de glycérol polypropoxylés sont commercialisés par exemple sous les dénominations SR 9019 et SR 9020 par la société SARTOMER, ou sous les dénominations OTA-480 et EBECRYL® 53 par la société CYTEC. Des triacrylates de triméthylolpropane polyéthoxylés sont commercialisés par exemple sous les dénominations SR 454, SR 499, SR 502, et SR 415 par la société SARTOMER, ou sous les dénominations TMPEOTA et EBECRYL® 160 par la société 9 CYTEC. Des triacrylates de triméthylolpropane polypropoxylés sont commercialisés par exemple sous la dénomination SR 492 par la société SARTOMER. Selon un mode préféré de l'invention, au moins une partie, ou la totalité, des groupements éthyléniques du (ou des) polymère(s) polyéther à groupes (méth)acrylate est modifiée par réaction avec un groupe amino. De tels polymères peuvent avantageusement répondre à la formule (I» qui suit. Selon un mode préféré de l'invention, le polymère polyéther à groupes (méth)acrylate comme défini précédemment peut être partiellement modifié par réaction avec un groupe amino, tel que décrit dans la demande de brevet US2009/0098304. De tels polymères peuvent notamment être obtenus par réaction entre une partie des groupements éthyléniques du polymère polyéther à groupes (méth)acrylate comme décrit précédemment et une amine primaire ou secondaire, selon le schéma réactionnel suivant (addition de Michael) : 0 RI CH2 + 0-ALK1-1 O~/ x R' C- CH2+O-ALKL]-207\/ x O lê (Formule I) R" + Ra NH Rb 1 20 0 CH2++-ALKq_ 07\/ R ; x X (Formule I') O 2 R R'- C CH2+O-ALK2 20 x ; X R" Formule (I') dans laquelle : 1 ^ - , identiques ou différents, représentent une simple ou double liaison ; ^ ALKI et ALK2, identiques ou différents, représentent un groupe (C1-C6)alkyle tel que l'éthyle ou le propyle ; ^ xi et x2, identiques ou différents, représentent un entier supérieur ou égal à 1 tel que compris inclusivement entre 1 et 1000 ; ^ RI et R2 identiques ou différents, représentent un atome d'hydrogène ou un groupe (C1-C6)alkyle tel que le méthyle ; ^ X, identiques ou différents, représentent un groupe CH2 lorsque - est une double liaison ou X représente un groupe amino CH2NRaRb lorsque - est une simple liaison avec Ra représentant un alkyl substitué optionnellement par un hydroxy, alcoxy, amine tertiaire ou aryl, et Rb représentant un hydrogène ou un alkyl substitué optionnellement par un hydroxy, alcoxy, amine tertiaire ou aryl. Ra et Rb peuvent être liés ensemble pour former un cycle ; * R' représentant de préférence : i) un groupe de formule (II') suivante : O () CHZ~O ALK; 30~/ R3 X ; X Formule (II') étant identique à Formule (II) ou seulement différente en ce qu'ayant en X une substitution par un groupe amino CH2NRaRb tel que précédemment défini; ii) un groupe de formule (III» suivante : O R4 () O ALK4 40 ! x X (III» 10 15 Formule (III') étant identique à Formule (III) ou seulement différente en ce qu'ayant en X une substitution par un groupe amino CH2NRaRb tel que précédemment défini; un groupe de formule (IV') suivante : O CH2 - O - ALKs- O -ALK6 (IV') Formule (IV') étant identique à Formule (IV) ou seulement différente en ce qu'ayant en X une substitution par un groupe amino CH2NRaRb tel que précédemment défini; ou iv) un groupe de formule (V') suivante : O 7 R CH2- O-ALK7 ] 70~/ X X (*)- CH2- O- CHZ C- R"' 20 Formule (V') étant identique à Formule (V) ou seulement différente en ce qu'ayant en X une substitution par un groupe amino CH2NRaRb tel que précédemment défini; - et leurs mélanges ; * R" représentant un atome d'hydrogène, ou un groupe (C1-C6)alkyle tel que l'éthyle, ou un groupe alcoxy tel que le méthoxy, ou le groupe de formule (VII') O 7,\/ R10 (*) CH21-o -Au('°] ~P x Formule (VII') étant identique à Formule (VI), ou seulement différente en ce qu'ayant en X une substitution par un groupe amino CH2NRaRb tel que précédemment définie ; - et leurs mélanges. Il est entendu dans les formules précédentes que ces formules comprennent au 15 moins un groupe X représentant un groupe amino (tel que précédemment défini) lorsque le polyéther (méth)acrylate est modifié par réaction avec un groupe amino. La réaction entre le (méth)acrylate et l'amine ne nécessite ni catalyseur, ni solvant. De préférence, le ratio molaire entre l'amine et les groupements éthyléniques 20 du polymère polyéther à groupes (méth)acrylates est compris entre 0,01 :1 et 0,5 :1. De tels polymères sont commercialisés par exemple par la société CYTEC sous les dénominations EBECRYL® LEO 10551 : masse molaire 500 g/mol, en moyenne 2,5 fonctions acrylate par molécule, EBECRYL® LEO 10552 : masse molaire 1000 g/mol, en moyenne 3,5 fonctions acrylate par molécule, ou encore de tels polymères polyéthers 25 modifiés par réaction avec un groupe amino de masse molaire appropriée sont commercialisés par exemple sous les dénominations CN501 et CN550 par la société (VII') SARTOMER, ou sous la dénomination EBECRYL® 80, EBECRYL® 81, et EBECRYL® 83 par la société CYTEC, et sous les dénominations PHOTOMER® 5662 et PHOTOMER® 5930 par la société COGNIS. De préférence, ledit au moins un polymère polyéther à groupes (méth)acrylate 5 est choisi parmi les polyéthers à groupes (méth)acrylate partiellement modifiés par réaction avec un groupe amino. Le (ou les) polymère(s) polyéther à groupes (méth)acrylate est (ou sont) de préférence présent(s) dans une teneur totale supérieure ou égale à 50 % en poids, par rapport au poids total de la composition cosmétique photoréticulable, avantageusement 10 comprise entre 60 et 90 % en poids par rapport au poids total de la composition cosmétique photoréticulable, bornes incluses. Photoamorceurs Les photoamorceurs utilisables dans les compositions cosmétiques de la 15 présente invention sont également connus dans la technique et sont décrits, par exemple dans les articles suivants: "Les photoinitiateurs dans la réticulation des revêtements", G. Li Bassi, Double Liaison - Chimie des Peintures, n° 361, novembre 1985, pages 34 - 41 ; "Applications industrielles de la polymérisation photoinduite", Henri Strub, L'Actualité Chimique, février 2000, pages 5 - 13 ; et "Photopolymères : considérations théoriques et 20 réaction de prise", Marc, J.M. Abadie, Double Liaison - Chimie des Peintures, n° 435 - 436, 1992, pages 28 - 34. Ces photoamorceurs englobent - les a-hydroxycétones, commercialisées par exemple sous les 25 dénominations DAROCUR® 1173 et 4265, IRGACURE® 184, 2959, et 500 par la société BASF, et ADDITOLCPK par la société CYTEC, - les a-aminocétones, commercialisés par exemple sous les dénominations IRGACURE® 907 et 369 par la société BASF, - les cétones aromatiques commercialisées par exemple sous la dénomination ESACURE® TZT par LAMBERTI. On peut également citer les thioxanthones commercialisées par exemple sous la dénomination ESACURE® ITX par LAMBERTI, et les quinones. Ces cétones aromatiques nécessitent le plus souvent la présence d'un composé donneur d'hydrogène tel que les amines tertiaires et notamment les alcanolamines. On peut notamment citer l'amine tertiaire ESACURE® EDB commercialisée par la société LAMBERTI. - les dérivés a-dicarbonyles dont le représentant le plus courant est le benzyldiméthylcétal commercialisé sous la dénomination IRGACURE® 651 par BASF. D'autres produits commerciaux sont commercialisés par la société LAMBERTI sous la dénomination ESACURE® KB1. - les oxydes d'acylphosphine, tels que par exemple les oxydes de bisacylphosphine (BAPO) commercialisés par exemple sous les dénominations IRGACURE® 819, 1700, et 1800, DAROCURe 4265, LUCIRIN® TPO, et LUCIRIN® TPO-L par la société BASF. Un groupe particulier de photoamorceurs utilisables dans les compositions cosmétiques photoréticulables de la présente invention est celui des photoamorceurs copolymérisables. Il s'agit de molécules comportant à la fois un groupe photoamorceur capable d'une scission radicalaire photoinduite et au moins une double liaison éthylénique. Les photoamorceurs de ce groupe présentent l'avantage par rapport aux photoamorceurs classiques énumérés ci-dessus de pouvoir être intégrés, par l'intermédiaire de la double liaison, dans le système macromoléculaire. Cette possibilité diminue la teneur de photoamorceurs résiduels libres n'ayant pas subi de coupure radicalaire photoinduite et améliore par conséquent l'innocuité des compositions cosmétiques. On peut citer à titre d'exemples de tels photoamorceurs copolymérisables les dérivés acrylés de benzophénone commercialisés par la société CYTEC sous les dénominations EBECRYL® P36, EBECRYL® P37. Dans un mode de réalisation préféré de l'invention, on utilise des photoamorceurs polymères ou des photoamorceurs fixés sur une molécule de masse molaire élevée. Le choix d'un tel photoamorceur de masse élevée présente le même avantage que la sélection de composants copolymérisables exclusivement polymères, à savoir une meilleure innocuité des compositions cosmétiques photoréticulables due à l'absence de petites molécules très réactives susceptibles de diffuser vers les substrats biologiques voisins. Comme pour les composants copolymérisables, la masse moléculaire moyenne en poids du photoamorceur est de préférence au moins égale à 500 g/mol. On peut citer à titre d'exemple l'oligomère d'a-hydroxycétone correspondant à la formule suivante : C=0 1 CH3-C-CH3 OH _n et qui est commercialisé sous la dénomination ESACURE® KIP 150 par la société LAMBERTI. Le polymère sur lequel est fixé le groupe photoamorceur peut éventuellement 20 comporter une ou plusieurs doubles liaisons éthyléniques permettant éventuellement l'intégration, dans le réseau macromoléculaire, des molécules de photoamorceurs n'ayant pas subi de scission photoinduite. CH3 avec n=2ou3 4 On peut citer à titre d'exemples de tels photoamorceurs de masse moléculaire élevée portant des doubles liaisons éthyléniques, ceux correspondant aux formules suivantes: R n R O I I O I I C C avec n = 1 à 20 R = H ou -O~ Ili -CH3 ou -Ô ~CH=CH2 CH2 structures décrites dans les articles suivants : S. Knaus, Pure Appl. Chem., A33(7), 869 (1996) ; S. Knaus, J. Polym. Sci, Part A = Polym. Chem., 33, 929 (1995) ; et 10 R. Liska, Rad'Tech Europe 97, Lyon, F, 1997, Conference Proceedings. On utilise de préférence dans les compositions cosmétiques photoréticulables de la présente invention un mélange de photoamorceurs absorbant la lumière à différentes longueurs d'ondes. Il est ainsi possible d'adapter le spectre d'absorption des compositions cosmétiques photoréticulables au spectre d'émission des sources de lumière utilisées. La teneur du ou des photoamorceurs utilisée dépend d'un grand nombre de facteurs comme par exemple de la réactivité des différents composants du mélange, de la présence de pigments ou de colorants, de la densité de réticulation recherchée, de l'intensité de la source lumineuse ou du temps d'exposition. Pour obtenir des propriétés mécaniques satisfaisantes, le (ou les) photoamorceur(s) radicalaire est (ou sont) de préférence présent(s) dans une teneur totale supérieure ou égale à 0,1 % en poids par rapport au poids total de la composition, de préférence comprise entre 1 et 5 % en poids par rapport au poids total de la composition. De préférence, le (ou les) photoamorceur(s) radicalaire est (ou sont) présent(s) dans une teneur totale supérieure ou égale à 0,1 % en poids par rapport au poids total du (ou des) polyéther(s) à groupe(s) (méth)acrylate, de préférence comprise entre 0,5 et 3 % en poids par rapport au poids total du (ou des) polyéther(s) à groupe(s) (méth)acrylate . POLYMERE FILMOGENE Une composition conforme à la présente invention comporte au moins un polymère filmogène. Ledit au moins un polymère filmogène est soluble dans le (ou les) polymère(s) polyéther à groupes (méth)acrylate et présente une masse moléculaire supérieure à 20000g/mol. Par «polymère filmogène », on désigne au sens de la présente invention, un polymère apte à former à lui seul (i.e. en l'absence d'un agent auxiliaire de filmification ou de stimulus extérieur par exemple du type UV), un film isolable, notamment continu et adhérent, sur un support, notamment sur les ongles. Dans la composition, on peut utiliser un seul polymère filmogène ou un mélange de polymères filmogènes. Ce polymère filmogène peut être choisi dans le groupe constitué par les polymères synthétiques, de type radicalaire ou de type polycondensat, les polymères d'origine naturelle et leurs mélanges. Un polymère filmogène convenant à l'invention peut être choisi en particulier 5 parmi : - les dérivés de polysaccharides, tels que les dérivés de cellulose ou de gomme de guar. Un dérivé de polysaccharides préférentiel convenant à l'invention peut être la nitrocellulose ou un ester ou alkyléther de polysaccharide. Par « ester ou alkyléther de polysaccharide », on désigne un polysaccharide 10 formé de motifs répétitifs comportant au moins deux cycles identiques ou différents et présentant un degré de substitution par unité de saccharide compris entre 1,9 et 3 de préférence compris entre 2,2 et 2,9, et plus particulièrement entre 2,4 et 2,8. On désigne par substitution la fonctionnalisation des groupements hydroxyles en fonctions esters et/ou alkyléthers, et/ou la fonctionnalisation des groupements carboxyliques en fonctions esters. 15 Autrement dit, il peut s'agir d'un polysaccharide, partiellement ou totalement substitué par des groupements esters et/ou alkyléthers. De préférence, les groupements hydroxyles peuvent être substitués par des fonctions ester et/ou alkyléther en C2-C4. On peut citer en particulier les esters de cellulose, tels que les acétobutyrates de cellulose ou les acétopropianates de cellulose ; les alkyléthers de cellulose comme les 20 éthylcelluloses, et les éthylguars ; - les polymères synthétiques tels que les polyuréthanes, les polymères acryliques, les polymères vinyliques, les polyvinylbutyrals, les résines alkydes et les résines cétone/aldéhyde, les résines issues des produits de condensation d'aldéhydes, telles que les résines arylsulfonamide formaldéhyde comme la résine toluène sulfonamide 25 formaldéhyde, les résines aryl-sulfonamide époxy ou encore les résines éthyl tosylamide ; - les polymères d'origine naturelle, tels que les résines végétales telles que les dammars, l'élémi, les copals, le benjoin ; les gommes telles que la gomme laque, la gomme sandaraque et la gomme mastic. Comme polymère filmogène, on peut notamment utiliser les résines toluène sulfonamide formaldéhyde «Ketjentflex MS80» de la société AKZO ou « Santolite MHP », « Santolite MS 80 » de la société FACONNIER ou « RESIMPOL 80 » de la société PAN AMERICANA, la résine alkyde «BECKOSOL ODE 230-70-E» de la société DAINIPPON, la résine acrylique « ACRYLOID B66 » de la société ROHM & HAAS, la résine polyuréthane « TRIXENE PR 4127 » de la société BAXENDEN, la résine acétophénone/formaldéhyde commercialisée sous la référence Synthetic Resin SK par Degussa. Selon un mode de réalisation particulier préféré, le polymère filmogène est choisi parmi les polysaccharides et les dérivés de polysaccharide, de préférence parmi la nitrocellulose et les éthers et les esters de polysaccharides, notamment en C2-C4, et plus préférentiellement est choisi parmi les acétobutyrates de cellulose, les acétopropianates de cellulose, les éthylcelluloses, les éthylguars, et leurs mélanges. Selon un mode de réalisation particulièrement préféré, le polymère filmogène 15 est choisi parmi les dérivés de cellulose tels que la nitrocellulose, l'acétobutyrate de cellulose, et l'éthylcellulose. Selon un mode de réalisation, une composition selon l'invention comprend une teneur totale en polymère(s) filmogène(s) supérieure ou égale à 5 % en poids par rapport au poids total de la composition cosmétique photoréticulable, en particulier 20 comprise entre 10 et 40 % en poids, notamment entre 15 et 35 % en poids, en particulier entre 20 et 30 % en poids, par rapport au poids total de la composition cosmétique photoréticulable. Le (ou les) polymère(s) filmogène(s) et le (ou les) polyrnère(s) polyéther à groupes (méth)acrylate sont présents dans la composition dans une teneur totale respective 25 telle que le rapport pondéral du (ou des) polymère filmogène sur le (ou les) polymère(s) polyéther à groupes (méth)acrylate est supérieur ou égale à 1, de préférence à 1,5, et plus préférentiellement à 2, avantageusement compris entre 1 et 4. SOLVANTS Les compositions cosmétiques photoréticulables de la présente invention comportent au moins un solvant organique physiologiquement acceptable choisi parmi les esters à courte chaîne comportant au total de 3 à 8 atomes de carbone. De tels esters sont de préférence choisis parmi l'acétate d'éthyle, l'acétate de méthyle, l'acétate de propyle, l'acétate de n-propyle, l'acétate d'iso-propyle, l'acétate de n-butyle, l'acétate d'iso-butyle, l'acétate de ter-butyle, l'acétate d'isopentyle, et les mélanges de ceux-ci. De préférence, ce solvant est l'acétate d'éthyle. La teneur en ce ou ces solvant(s) dans la composition est de préférence supérieure à 30 % en poids, par rapport au poids total de la composition, et peut aller de 10 préférence de 40 à 60 % en poids. ADJUVANTS Les compositions cosmétiques photoréticulables de la présente invention peuvent contenir en outre des adjuvants, ou additifs, choisis notamment parmi les 15 pigments et colorants, les agents plastifiants, les agents de coalescence, les agents conservateurs, les cires, les agents épaissisants, les parfums, les filtres UV, les actifs cosmétiques pour le soin des ongles, les agents d'étalement, les agents anti-mousses et les agents dispersants. 20 De préférence, lesdites compositions cosmétiques photoréticulables de la présente invention comprennent au moins un agent de coloration choisi parmi les pigments, et de préférence parmi les oxydes métalliques, tels que les oxydes de fer. Le (ou les) agent(s) de coloration est (ou sont) présent(s) dans une teneur totale 25 supérieure à 0.1 % en poids par rapport au poids total de la composition, avantageusement allant de 0.2 à 1 % en poids par rapport au poids total de la composition. Bien entendu l'homme du métier veillera à choisir ces éventuels adjuvants et additifs de manière à ce que les propriétés avantageuses des compositions selon l'invention ne soient pas, ou pratiquement pas altérées par l'adjonction envisagée. Lorsque la composition comprend des pigments et/ou colorants, il convient en particulier d'adapter le spectre d'absorption des pigments et/ou colorants utilisés à celui des photoamorceurs, ou inversement le spectre d'absorption des photoamorceurs à celui des pigments et/ou colorants utilisés, afin d'éviter que ces deux types de composés absorbent la lumière aux mêmes longueurs d'onde. En effet, l'absorption de la lumière par les pigments et/ou colorants rendrait presque totalement inefficaces les photoamorceurs présents au-delà d'une certaine profondeur du revêtement. La présente invention a également pour objet un procédé de revêtement cosmétique d'ongles naturels ou de faux-ongles. Ce procédé comprend : une étape d'appliquer une composition cosmétique photoréticulable contenant, dans un milieu physiologiquement acceptable, (a) un ou plusieurs oligomères et/ou polymères comportant des doubles liaisons éthyléniques, le nombre moyen de doubles liaisons éthyléniques par molécule d'oligomère et/ou de polymère étant supérieur à 1, et (b) au moins un photoamorceur radicalaire, de manière à former un film sur des ongles ou faux-ongles, et une étape d'exposer le film déposé à un rayonnement de longueur d'onde approprié pendant un temps suffisant pour induire la réticulation dudit film. 25 Lorsque la composition comprend un solvant volatil tel qu'un solvant organique volatile, le film est exposé au rayonnement après évaporation du solvant ou de l'eau. Un mode de réalisation du procédé selon l'invention consiste à réaliser successivement les étapes d'appliquer la composition et d'exposer le film une pluralité de fois, en particulier deux fois de suite. Selon un autre mode de réalisation du procédé selon l'invention, ce dernier comprend une étape préalable d'appliquer une couche pour assurer une bonne adhésion (ou base coat) transparente sous la composition cosmétique photoréticulable. De préférence, cette couche pour assurer une bonne adhésion exempte d'agent de coloration est transparente et la composition cosmétique comporte un agent de coloration. De préférence, cette couche pour assurer une bonne adhésion est elle aussi une composition cosmétique photoréticulable. Selon un autre mode de réalisation du procédé selon l'invention, ce dernier comprend une étape ultérieure d'appliquer une couche de protection (ou top coat) transparente sur la composition cosmétique photoréticulable. De préférence, cette couche de protection exempte d'agent de coloration est transparente et la composition cosmétique comporte un agent de coloration. De préférence, cette couche de protection est elle aussi une composition cosmétique photoréticulable. Selon un autre mode de réalisation particulier du procédé de la présente invention, le substrat kératinique (ongles, faux-ongles, cils, faux-cils, cheveux et prothèses capillaires) sur lequel est déposée la composition cosmétique photoréticulable est déjà couvert par un premier revêtement cosmétique non réticulable, tels qu'une couche de base ou de vernis à ongles usuel. La composition cosmétique photoréticulable constitue alors une couche de protection (top coat) du premier revêtement cosmétique non réticulable. La composition peut également être déposée seule sur l'ongle pour le protéger. Dans ce mode de réalisation, la composition cosmétique photoréticulable est de préférence non colorée, c'est-à-dire exempte de pigments et de colorants. Les rayonnements appropriés pour la réticulation des compositions cosmétiques de la présente invention ont une longueur d'onde comprise entre 210 et 600 nm, de préférence entre 250 et 400 nm, de préférence entre 350 et 400 nm. On peut également envisager l'utilisation de lasers. Dans un mode de réalisation préféré de l'invention, on utilise une lampe UV et 5 en particulier une lampe à vapeur de mercure, éventuellement dopée par d'autres éléments, tels que le gallium, permettant de modifier le spectre d'émission de la source lumineuse. La durée d'exposition du film déposé au rayonnement dépend de différents facteurs tels que la nature chimique et la teneur des composants réactifs ou encore de la 10 densité de réticulation recherchée. Pour les vernis à ongles, on cherchera généralement à obtenir des résultats satisfaisants pour un temps d'exposition compris entre 1 et 20 minutes, de préférence entre 2 et 10 minutes. 15 Ce temps de durcissement ne correspond de préférence pas à la réticulation totale du système, c'est-à-dire à la réaction de la totalité des doubles liaisons présentes. Pour garantir une bonne tenue des vernis à ongles dans le temps, il est intéressant d'obtenir à la fois une densité de réticulation importante en surface du film assurant une bonne 20 résistance mécanique, et une faible réticulation au niveau de l'interface revêtement-substrat indispensable à la bonne adhérence du film déposé au substrat. Un tel procédé peut mettre en oeuvre une lampe UV de puissance d'environ 36 W. 25 Exemple de réalisation 1 : On prépare un vernis à ongles base coat ayant la composition suivante : - Polymère polyéther à groupes (méth)acrylate modifié par réaction avec un groupe amino (EBECRYL® LEO 10551 de CYTEC) : 80.6% - Acétobutyrate de cellulose (CAB-551-0.01 de EASTMAN, Mn=16000g/mol) : 14.2% - Photoamorceur (ADDITOL CPK de CYTEC) : 5% - Pigment (SUNPURO RED IRON OXIDE C33-8001 de SUN) : 0,2% Cette composition base coat est appliquée sur les ongles sous forme d'un film d'épaisseur d'environ 50 µm et ce film est irradié pendant 2 minutes avec un rayonnement UV émis par une lampe "Philips Original UVA" (36W) commercialisée par la société Philips dont le domaine de longueur d'onde efficace va de 340 à 365 nm. La lampe est placée à une distance d'environ 50 cm des ongles et pendant la durée d'exposition, on incline les mains alternativement dans un sens et dans l'autre de manière à répartir le rayonnement uniformément sur toute la surface des ongles. Cette opération est renouvelée deux autres fois, de manière à déposer 3 couches réticulées sur les ongles. Une couche de vernis top coat transparent est ensuite appliquée à la surface du dépôt de composition suivante : - Polymère polyéther à groupes (méth)acrylate (EBECRYLe LEO 10501 de CYTEC) : 15 % - Acétobutyrate de cellulose (CAB-381-0.5 de EASTMAN, Mn=30000g/mol) : 30 % - Photoamorceur (ADDITOL CPK de CYTEC) : 5% - Acétate d'éthyle : 50 % La composition top coat est appliquée sur les ongles sous forme d'un film d'épaisseur d'environ 50 µm. Après 5 minutes de séchage, ce film est irradié pendant 2 minutes avec un rayonnement UV émis par une lampe "Philips Original UVA" (36W) commercialisée par la société Philips dont le domaine de longueur d'onde efficace va de 340 à 365 nm. La lampe est placée à une distance d'environ 50 cm des ongles et pendant la durée d'exposition, on incline les mains alternativement dans un sens et dans l'autre de manière à répartir le rayonnement uniformément sur toute la surface des ongles. On obtient un film brillant de bonne tenue sur l'ongle. Exemple de réalisation 2 : On préparé un vernis à ongles avec un base coat ayant la composition suivante : - Polymère polyéther à groupes (méth)acrylate (EBECRYL® LEO 10501 de CYTEC) : 5 75.8% - Acétobutyrate de cellulose (CAB-551-0.01 de EASTMAN, Mn=16000g/mol) : 19% - Photoamorceur (ADDITOL CPK de CYTEC) : 5% - Pigment (SUNPURO RED IRON OXIDE C33-8001 de SUN) : 0,2% Cette composition base coat est appliquée sur les ongles sous forme d'un film 10 d'épaisseur d'environ 50 µm et ce film est irradié pendant 2 minutes avec un rayonnement UV émis par une lampe "Philips Original UVA" (36W) commercialisée par la société Philips dont le domaine de longueur d'onde efficace va de 340 à 365 nm. La lampe est placée à une distance d'environ 50 cm des ongles et pendant la durée d'exposition, on incline les mains alternativement dans un sens et dans l'autre de manière 15 à répartir le rayonnement uniformément sur toute la surface des ongles. Cette opération est renouvelée deux autres fois, de manière à déposer 3 couches réticulées sur les ongles. Une couche de vernis top coat transparent est ensuite appliquée à la surface du dépôt de composition suivante : 20 - Polymère polyéther à groupes (méth)acrylate (EBECRYL® LEO 10501 de CYTEC) : 15 % - Acétobutyrate de cellulose (CAB-381-0.5 de EASTMAN, Mn=30000g/mol) : 30 % - Photoamorceur (ADDITOL CPK de CYTEC) : 5% - Acétate d'éthyle : 50 % 25 La composition top coat est appliquée sur les ongles sous forme d'un film d'épaisseur d'environ 50 µm. Après 5 minutes de séchage, ce film est irradié pendant 2 minutes avec un rayonnement UV émis par une lampe "Philips Original UVA" (36W) commercialisée par la société Philips dont le domaine de longueur d'onde efficace va de 340 à 365 nm. La lampe est placée à une distance d'environ 50 cm des ongles et pendant la durée d'exposition, on incline les mains alternativement dans un sens et dans l'autre de manière à répartir le rayonnement uniformément sur toute la surface des ongles. On obtient un film brillant de bonne tenue sur l'ongle. Il est entendu dans le cadre de la présente invention que les pourcentages pondéraux donné pour un composé ou une famille de composés, sont toujours exprimés en 10 poids de matière sèche du composé en question. Dans toute la demande, l'expression « comporte un » ou « comprend un » doit être entendue comme signifiant « comportant au moins un » ou « comprenant au moins un », sauf si le contraire est spécifié. 15 REVENDICATIONS1. Composition cosmétique photoréticulable, exempte de monomères réactifs de masse moléculaire inférieure à 400 g/mol comportant une ou plusieurs doubles liaisons éthyléniques, comportant dans un milieu physiologiquement acceptable : - au moins un polymère comportant des doubles liaisons éthyléniques, le nombre moyen de doubles liaisons éthyléniques par molécule de polymère étant supérieur à 1, le (ou les) polyrnère(s) comportant au moins un polymère polyéther à groupes (méth)acrylate, - au moins un polymère filmogène soluble dans le (ou les) polymère(s) 10 polyéther à groupes (méth)acrylate et présentant une masse moléculaire supérieure à 20000g/mol, - au moins un photoamorceur radicalaire, - au moins un solvant organique choisi parmi les esters à courte chaîne comportant au total de 3 à 8 atomes de carbone. 15 2. Composition cosmétique photoréticulable selon la revendication 1, dans laquelle le nombre moyen de doubles liaisons éthyléniques par molécule de polymère est supérieur ou égal à 2. 20 3. Composition cosmétique photoréticulable selon la revendication 1 ou 2, dans laquelle le (ou les) polymère(s) polyéther à groupes (méth)acrylate est (ou sont) obtenu(s) par estérification par l'acide (méth)acrylique d'une partie ou de la totalité des groupes hydroxyle terminaux issus de composés (poly)hydroxylé(s) et (poly)alcoxylé(s). 25 4. Composition cosmétique photoréticulable selon la revendication 1, 2 ou 3, dans laquelle au moins une partie des groupements éthyléniques du (ou des) polymère(s) polyéther à groupes (méth)acrylate obtenu(s) est modifiée par réaction avec un groupeamino, le (ou les) polymère(s) à groupe (méth)acrylates obtenu(s) répondant à la formule (I') suivante : O 1 CH2+0-ALK~iO~;/ R x- X O 2 R R' C CH2+0-ALKq-20(I') x ; X R" Formule (I') dans laquelle : ^ - , identiques ou différents, représentent une simple ou double liaison ; ^ ALKI et ALK2, identiques ou différents, représentent un groupe (CI-C6)alkyle tel que l'éthyle ou le propyle ; 15 ^ xi et x2, identiques ou différents, représentent un entier supérieur ou égal à 1 tel que compris inclusivement entre 1 et 1000 ; ^ RI et R2 identiques ou différents, représentent un atome d'hydrogène ou un groupe (CI-C6)alkyle tel que le méthyle ; ^ X, identiques ou différents, représentent un groupe CH2 lorsque - est une 20 double liaison ou X représente un groupe amino CH2NRaRb lorsque - est une simple liaison avec Ra représentant un alkyl substitué optionnellement par un hydroxy, alcoxy, amine tertiaire ou aryl, et Rb représentant un hydrogène ou un alkyl substitué optionnellement par un hydroxy, alcoxy, amine tertiaire ou aryl. Ra et Rb peuvent être liés ensemble pour former un cycle ; 10 25 * R' représentant :i) un groupe de formule (II') suivante : O R3 ') (*) CH2+0 ALK3 ]x307 (II X Formule (II') dans laquelle : - ALK3 représente un groupe (C1-C6)alkyle tel que l'éthyle ou le propyle ; - x3 représente un entier supérieur ou égal à 1 tel que compris inclusivement entre 1 et 1000 ; - R3 représente un atome d'hydrogène ou un groupe (C1-C6)alkyle tel que le méthyle ; 10 - X étant tel que précédemment défini ; ii) un groupe de formule (III') suivante : O R4 (1 ` O AI.K4 ~x4O«/ (III') 15 Formule (III') dans laquelle : - ALK4 représente un groupe (Cl-C6)alkyle tel que l'éthyle ou le propyle ; - x4 représente un entier supérieur ou égal à 1 tel que compris inclusivement entre 1 et 1000 ; - R4 représente un atome d'hydrogène ou un groupe (Ci-C6)alkyle tel que le méthyle ; 20 - X étant tel que précédemment défini ;iii) un groupe de formule (IV') suivante : ( ) - CH2- O - Au - O -ALK6 (IV') Formule (IV') dans laquelle : - ALK5 et ALK6 , identiques ou différents, représentent un groupe (C1-C6)alkyle tel que l'éthyle ou le propyle ; - X étant tel que précédemment défini ; ou iv) un groupe de formule (V') suivante : R7 CH2+ O-ALKq-"' x x (1 CH2 O CH2 C R"' O CH2+0-ALK8 ] 80 ; x X Formule (V') dans laquelle : - ALK7 et ALK8 , identiques ou différents, représentent un groupe (C1-C6)alkyle tel que l'éthyle ou le propyle ; - x' et x8 , identiques ou différents, représentent un entier supérieur ou égal à 1 tel que 20 compris inclusivement entre 1 et 1000 ; - R7 et R8 , identiques ou différents, représentent un atome d'hydrogène ou un groupe (CIC6)alkyle tel que le méthyle ; 15 5 1015- R"' étant un atome d'hydrogène ou un groupe (CI-C6)alkyle tel que l'éthyle, ou un groupe alcoxy tel que le méthoxy, ou le groupe de formule (VI') : O ~/ K (*) CH2+0ALK9+9O x X Formule (VI') dans laquelle : - ALK9 représente un groupe (CI-C6)alkyle tel que l'éthyle ou le propyle ; - x9 représente un entier supérieur ou égal à 1 tel que compris inclusivement entre 1 et 1000 ; - R9 représente un atome d'hydrogène ou un groupe (CI-C6)alkyle tel que le méthyle ; - X étant tel que précédemment défini ; - et leurs mélanges ; * R" représentant un atome d'hydrogène, ou un groupe (CI-C6)alkyle tel que l'éthyle, ou un groupe alcoxy tel que le méthoxy, ou le groupe de formule (VII') : O (VI» (,~) CH2+O -Au(' nlxlp' \/ (VII') RI0 20 X Formule (VII') dans laquelle : - ALK10represente un groupe (CI-C6)alkyle tel que l'éthyle ou le propyle ; - x10 représente un entier supérieur ou égal à 1 tel que compris inclusivement entre 1 et 1000 ; - R10 représente un atome d'hydrogène ou un groupe (C1-C6)alkyle tel que le méthyle ; - et leurs mélanges. 5. Composition cosmétique photoréticulable selon l'une des revendications précédentes, dans laquelle le (ou les) polyrnère(s) polyéther à groupes (méth)acrylate a (ou ont) une masse molaire moyenne en poids supérieure à 450, de préférence comprise entre 500 et 3000. 6. Composition cosmétique photoréticulable selon l'une quelconque des revendications précédentes, dans laquelle le (ou les) polymère(s) polyéther à groupes (méth)acrylate est (ou sont) présent(s) dans une teneur totale supérieure ou égale à 50 % en poids, par rapport au poids total de la composition cosmétique photoréticulable. 7. Composition cosmétique photoréticulable selon l'une quelconque des revendications précédentes, dans laquelle le (ou les) polymère(s) filmogène(s) est (ou sont) choisi(s) parmi les polysaccharides et les dérivés de polysaccharide, de préférence parmi la nitrocellulose et les éthers et les esters de polysaccharides, notamment en C2-C4, et plus préférentiellement est choisi parmi les acétobutyrates de cellulose, les acétopropianates de cellulose, les éthylcelluloses, les éthylguars, et leurs mélanges., 8. Composition cosmétique photoréticulable selon l'une quelconque des revendications précédentes, dans laquelle le (ou les) polymère(s) filmogène(s) est (opu sont) présents dans une teneur totale en supérieure ou égale à 5 % en poids, par rapport au poids total de la composition cosmétique photoréticulable. 9. Composition cosmétique photoréticulable selon l'une quelconque des revendications précédentes, dans laquelle le (ou les) polymère(s) filmogène(s) et le (ou les) polymère(s) polyéther à groupes (méth)acrylate sont présents dans la composition dans une25 teneur totale respective telle que le rapport pondéral du (ou des) polymère filmogène sur le (ou les) polymère(s) polyéther à groupes (méth)acrylate est supérieur ou égale à 1. 10. Composition cosmétique photoréticulable selon l'une quelconque des revendications précédentes, dans laquelle ledit solvant organique est choisi parmi l'acétate d'éthyle, l'acétate de méthyle, l'acétate de propyle, l'acétate de n-propyle, l'acétate d'isopropyle, l'acétate de n-butyle, l'acétate d'iso-butyle, l'acétate de ter-butyle, l'acétate d'isopentyle, et les mélanges de ceux-ci 11. Composition cosmétique photoréticulable selon l'une quelconque des revendications précédentes, dans laquelle le (ou les) photoamorceur(s) radicalaire est (ou sont) choisi(s) parmi les a-hydroxycétones, les a-aminocétones, les cétones aromatiques de préférence associées à un composé donneur d'hydrogène, les a-dicétones aromatiques, et les oxydes d'acylphosphine. 12. Composition cosmétique photoréticulable selon l'une quelconque des revendications précédentes, dans laquelle le (ou les) photoamorceur(s) radicalaire est (ou sont) présent(s) dans une teneur totale supérieure ou égale à 0,1 % en poids par rapport au poids total de la composition, de préférence comprise entre 1 et 5 % en poids par rapport au poids total de la composition. 13. - Composition cosmétique photoréticulable selon l'une quelconque des revendications précédentes, dans laquelle le (ou les) photoamorceur(s) radicalaire est (ou sont) présent(s) dans une teneur totale supérieure ou égale à 0.1 % en poids par rapport au poids total du (ou des) polyéther(s) à groupe(s) (méth)acrylate, de préférence comprise entre 0,5 et 3 % en poids par rapport au poids total du (ou des) polyéther(s) à groupe(s) (méth)acrylate. 14. Composition cosmétique photoréticulable selon l'une quelconque des revendications précédentes, comprenant en outre au moins un agent de coloration choisi parmi les pigments, et de préférence parmi les oxydes métalliques, tels que les oxydes de fer. 15. Composition cosmétique photoréticulable selon l'une quelconque des revendications précédentes, dans laquelle ladite composition est un vernis à ongles. 16. Procédé de revêtement des ongles et faux-ongles comprenant au moins : 10 une étape d'appliquer une composition cosmétique photoréticulable selon l'une quelconque des revendications 1 à 15, de manière à former un film sur les ongles ou faux-ongles, et une étape d'exposer le film déposé à un rayonnement de longueur d'onde approprié pendant un temps suffisant pour induire la réticulation dudit film. 15 17. Procédé selon la revendication 16, comprenant une étape ultérieure d'appliquer un top coat, éventuellement photoréticulable, sur la composition cosmétique photoréticulable.5